(57)【要約】【課題】  より高精度の無機物層を形成でき、材料のコストが安く、焼成工程終了時点で基板上に積層される無機物層中に、多量の添加剤由来の残留物を低減することが可能なフィルム状エレメント、積層体の製造方法、積層体を用いたプラズマディスプレイパネル用前面基板及びこれを具備したプラズマディスプレイパネルを提供する。【解決手段】  基板上に、分子量４００００以上の高分子量バインダポリマー、該高分子量バインダポリマーと同一組成であり、かつ分子量２００００以下の低分子量バインダポリマー及び無機粉末を含む無機粉末含有樹脂組成物層を形成してなるフィルム状エレメント、基板上に、無機粉末含有樹脂組成物層を焼成して無機物層を形成することを特徴とする積層体の製造方法、積層体を用いたプラズマディスプレイパネル用前面基板及びこれを具備したプラズマディスプレイパネル。【選択図】      なし【特許請求の範囲】
【請求項１】
基板上に、分子量４００００以上の高分子量バインダポリマー、該高分子量バインダポリマーと同一組成であり、かつ分子量２００００以下の低分子量バインダポリマー及び無機粉末を含む無機粉末含有樹脂組成物層を形成してなるフィルム状エレメント。
【請求項２】
基板上に、無機粉末含有樹脂組成物を積層して無機粉末含有樹脂組成物層を形成した後、該無機粉末含有樹脂組成物層を焼成して無機物層を形成することを特徴とする積層体の製造方法。
【請求項３】
基板の少なくとも一方の面上に電極が設けられ、この電極が設けられた側の面上に無機物層を積層したものである請求項２記載の積層体の製造方法。
【請求項４】
請求項３記載の積層体を用いたプラズマディスプレイパネル用前面基板。
【請求項５】
請求項４記載のプラズマディスプレイパネル用前面基板を具備したプラズマディスプレイパネル。
【発明の詳細な説明】
【技術分野】
【０００１】
本発明は、ガラス、セラミック又は金属等の材質の基板上に、無機粉末含有樹脂組成物層を形成してなるフィルム状エレメント、無機物層を形成するプロセスに用いられる無機粉末含有樹脂組成物を用いた積層体の製造方法、積層体を用いたプラズマディスプレイパネル用前面基板及びこれを具備したプラズマディスプレイパネルに関する。
【背景技術】
【０００２】
従来、平板ディスプレイの１つとして、プラズマ放電により発光する蛍光体を設けることによって多色表示を可能にしたプラズマディスプレイパネル（Ｐｌａｓｍａ  Ｄｉｓｐｌａｙ  Ｐａｎｅｌ、以下「ＰＤＰ」という。）が知られている。
ＰＤＰは、ガラス基板からなる前面板と背面板とが互いに平行にかつ対向して配設され、両者はその間に設けられたバリアリブにより一定の間隔に保持されてた構造を有しており、前面板、背面板及びバリアリブに囲まれた放電空間には、表示のための電極、誘電体層及び蛍光体等が付設されるとともに、放電のための放電ガスが封入されている。
【０００３】
そして、ＰＤＰは、プラズマ放電によって放電ガスから発生した紫外線を吸収した蛍光体が発光することにより、多色表示する。
このような構造を有するＰＤＰは、例えばガラス基板上に電極及び誘電体層が設けられた前面基板を、ガラス基板上に電極及びバリアリブが設けられた背面基板とを、誘電体層及びバリアリブが互いに対向するように貼り合わせて得られる。この場合、背面基板においてバリアリブで形成された溝の底面及びバリアリブの壁面に蛍光体層が形成される。
【０００４】
前記ＰＤＰの構造において、例えば誘電体層、バリアリブ、及び蛍光体層は、材料となる無機粉末を含有する樹脂組成物を基板上に積層し、必要な場合は適宜成形する工程を経た後、焼成することで形成される。  樹脂組成物の積層方法については、印刷法又はフィルム法が好適に用いられる。
【０００５】
印刷法としてはスリットコート法、スクリーン印刷法等が挙げられる。
また、フィルム法は、支持体上に樹脂組成物を一定の膜厚で塗布したエレメントの、樹脂組成物側を基板上に積層しつつ二本のロール間を通過させ、ロールから加わる温度及び圧力によって基板上に樹脂組成物層を密着させることで積層する方法であり、前記密着工程の呼称を用いて、ラミネート法とも呼ばれる。
【０００６】
印刷法は、塗布が可能である限りは樹脂組成物の組成に大きな制約は無く、低コストである。
それに対し、フィルム法では、使用されるフィルム状エレメントは樹脂組成物を支持体上に積層し、かつ、積層体の樹脂組成物層側にカバーフィルムを積層する三層構造が一般的であり、そのため、支持体上への塗布性及びカバーフィルムとの密着性すなわちタック性を確保すること。
【０００７】
前記に示すタック性は、ラミネート時にカバーフィルムが比較的容易に剥離できる程度であり、かつラミネート後に樹脂組成物層に大きな変形を促すことなく支持体が剥離できる程度であることが求められ、その点において、樹脂組成物の組成には大きな制約が発生する。
【０００８】
前記樹脂組成物は、印刷法、フィルム法双方とも焼成工程での樹脂成分の分解・脱離が良好であることが求められるが、この点については印刷法、フィルム法それぞれに用いられる樹脂組成物双方に対して同様の要求であるといえる。
【０００９】
印刷法は、使用可能な樹脂組成物の選択範囲が広く、製造コストの低減に効果的であるが、反面、積層する樹脂組成物層の膜厚精度向上が困難である。
それに対し、フィルム法では、樹脂組成物に対する制約が多く、結果的に材料コストが上昇しがちであるが、高い膜厚精度の向上については比較的有利である。
【００１０】
近年、ＰＤＰの設計において、高画質化の要求から、より高い膜厚精度の無機物層の形成が要求されている。このため、コスト上昇のデメリットを勘案しても、高い膜厚精度が達成できるフィルム法に関心が集まっている。
このような、フィルム法に関する特許として代表的なものとしては、例えば特許文献１及び２が挙げられる。
【００１１】
特許文献１は、無機物層を基板上に積層する工程に用いられる樹脂組成物をそれを用いたエレメントについてのものである。
特許文献２は、無機粉末含有樹脂組成物の密着性向上についてのものである。
【特許文献１】特開平０９−１０２２７３号公報
【特許文献２】特開２００５−２２５９１４号公報
【００１２】
上記の特許文献記載の発明では、タック性向上のためには、主要な樹脂成分に何らかの可塑剤を添加するものであった。この様に、タック性付与のための可塑剤を用いると、樹脂組成物層を積層した後の焼成工程において、主要な樹脂成分との熱分解性の相違により、焼成結果に悪影響を及ぼす可能性が有る。
【００１３】
すなわち、樹脂組成物の主要な成分は通常、有機系ポリマーであり、熱分解性も検討された上で適用されるものであるが、添加剤は、その樹脂組成物に与える何らかの改質の効果に基づいて添加されるものであり、熱分解性については必ずしも前記ポリマーと同等とは限らない。
【００１４】
そのため、例えばポリマーよりも耐熱性が低く、焼成工程での分解・脱離が早い添加剤を用いた場合には、樹脂組成物層から添加剤由来の分解生成物のみが脱離を開始し、樹脂組成物層の均一性が崩れ、無機物層表面の凹凸が激しくなる可能性が有る。ＰＤＰの基板上に形成される無機物層、例えば誘電体層では、このような表面凹凸が激しいと、パネルの放電特性に悪影響を及ぼし、表示品質の低下が懸念される。
【００１５】
それに対し、添加剤の耐熱性がポリマーよりも高い場合には、主要成分であるポリマーの分解・脱離が終了した後、無機粉末と添加剤が基板上に残留し、焼成工程終了時点で基板上に積層される無機物層中に、多量の添加剤由来の残留物が含まれてしまう可能性が有る。この場合、無機物層が当初目的とした特性を有さないことが懸念される。
【００１６】
また、タック性向上には、無機粉末含有量の減量でも対応可能であるが、この場合、相対的に樹脂成分含有量が増加し、焼成工程において加熱コストの上昇及び廃棄物の増加などが生じ、最終的な製品価格の上昇及び環境負荷の増大等の問題が発生する。このため、無機粉末含有樹脂組成物は比較的多量の無機粉末が含有されていることが好ましく、それ故、フィルム状エレメントを得るためには何らかのタック性向上を図ることが必須となる。
【００１７】
以上の考察から、基板上に無機粉末含有樹脂組成物層を積層し、得られた積層体を焼成する工程を経て、基板上に無機物層を積層する工程で用いられる無機粉末含有樹脂組成物を用いたフィルム状エレメントにおいて、主要な樹脂成分と同じ熱分解特性を有するタック性付与剤を添加することが重要であると考えた。
【発明の開示】
【発明が解決しようとする課題】
【００１８】
本発明は、より高精度の無機物層を形成でき、材料のコストが安く、焼成工程終了時点で基板上に積層される無機物層中に、多量の添加剤由来の残留物を低減することが可能な
フィルム状エレメント、積層体の製造方法、積層体を用いたプラズマディスプレイパネル用前面基板及びこれを具備したプラズマディスプレイパネルを提供するものである。
【課題を解決するための手段】
【００１９】
本発明者らは、上記の考察に基づいてさらに検討を行なった結果、無機粉末含有樹脂組成物の樹脂組成に着目し、主要な樹脂成分である分子量４００００以上の高分子量バインダポリマーと同一の樹脂組成であり、かつ分子量が２００００以下の低分子量バインダポリマーをタック性付与剤として添加した組成とすることで、良好なカバーフィルムへのタック性を確保したフィルム状エレメントを作製できることを見出し、本発明を完成するに至った。
【００２０】
本発明は、基板上に、分子量４００００以上の高分子量バインダポリマー、該高分子量バインダポリマーと同一組成であり、かつ分子量２００００以下の低分子量バインダポリマー及び無機粉末を含む無機粉末含有樹脂組成物層を形成してなるフィルム状エレメントに関する。
また、本発明は、基板上に、無機粉末含有樹脂組成物を積層して無機粉末含有樹脂組成物層を形成した後、該無機粉末含有樹脂組成物層を焼成して無機物層を形成することを特徴とする積層体の製造方法に関する。
【００２１】
また、本発明は、基板の少なくとも一方の面上に電極が設けられ、この電極が設けられた側の面上に無機物層を積層したものである積層体の製造方法に関する。
また、本発明は、前記の積層体を用いたプラズマディスプレイパネル用前面基板に関する。
さらに、本発明は、前記のプラズマディスプレイパネル用前面基板を具備したプラズマディスプレイパネル関する。
【発明の効果】
【００２２】
本発明のフィルム状エレメント及び本発明の製造方法により得られた積層体を用いることにより、良好な熱分解特性により、高精度の膜厚で、かつ不純物由来の性能欠陥が低減された無機物層が積層されたプラズマディスプレイパネル用前面基板及びこれを具備したプラズマディスプレイパネルを得ることができる。
【発明を実施するための最良の形態】
【００２３】
以下、発明を実施するための最良の形態について詳細に説明する。なお、図面の説明において、同一又は相当する要素には同一の符号を付し、重複する説明は省略する。また各図面の寸法比率は、実際の寸法比率と必ずしも一致するものではない。
【００２４】
図１は、本発明になるフィルム状エレメントの一実施形態を示す模式断面図である。図１に示されるフィルム状エレメント１は、支持フィルム１０と、支持フィルム１０上に設けられた無機粉末含有樹脂組成物２０と、該無機粉末含有樹脂組成物層２０上に積層されたカバーフィルム３０とから構成されている。該無機粉末含有樹脂組成物層２０を構成する無機粉末含有樹脂組成物層２１は、主要な樹脂であるポリマー、タック性付与剤として添加するポリマー及び無機粉末を含有する。
【００２５】
なお、本発明において、以下の説明において、高分子量バインダポリマーを単にポリマーといい、タック性付与剤として添加する低分子量バインダポリマーを可塑剤ポリマーという。
【００２６】
無機粉末含有樹脂組成物が含有するポリマーは、分子量が４００００以上、好ましくは分子量４００００〜２０００００の範囲、より好ましくは５００００〜１５００００の範囲、さらに好ましくは６００００〜１０００００の範囲とされる。分子量が４００００未満では流動し易くなる。上限については特に制限はないが、粘性が高くなり、成膜性が低くなるのを防止する点及びフィルム状エレメントの膜厚均一性との関係で２０００００程度であることが好ましい。
【００２７】
可塑剤ポリマーは、主要な樹脂であるポリマーと同一組成であり、かつ分子量が２００００以下とされ、分子量が２００００を超えると、無機粉末含有樹脂組成物に対するタック性付与の効果が低くなる。
【００２８】
本発明において、ポリマーの分子量とは、ＧＰＣ（ゲル浸透クロマトグラフィー）法により、ポリスチレン標準物質を用いて作成した検量線を基に推定した重量平均分子量（Ｍｗ）である。
【００２９】
ポリマーとしては、ラジカル反応などによる付加反応を受け得る反応性二重結合（エチレン性不飽和二重結合など）を有するポリマーであれば特に限定はないが、樹指組成物中の他の成分との相溶性に優れ、フィルム状エレメント１の保存条件下で安定であるものが好ましい。
【００３０】
具体的には、例えば、（メタ）アクリル系樹脂、ヒドロキシスチレン樹脂、ノボラック樹指、ポリ工ステル樹脂などのポリマーをベースポリマーとし、このベースポリマーに反応性二重結合を導入したものを、反応性二重結合を有するポリマーとして好適に用いることができる。
【００３１】
ここで、本明細書において、「（メタ）アクリル」とは、メタクリル又はアクリルのことを意味し、「（メタ）アクリル系樹指」とは  、メタクリル基又はアクリル基を有するモノマー由来のモノマー単位で主として構成される重合体のことを意味する。
【００３２】
上記ポリマーとして用いる（メタ）アクリル系樹脂としては、例えば、（メタ）アクリル酸メチル、（メタ）アクリル酸エチル、（メタ）アクリル酸ｎ−ブチル、（メタ）アクリル酸ｉ−ブチル、（メタ）アクリル酸−ブチル、（メタ）アクリル酸（２−エチル）ヘキシル、（メタ）アクリル酸ラウリル、（メタ）アクリル酸ベンジル、グリシジル（メタ）アクリレート、ジシクロペンタニル（メタ）アクリレート等の（メタ）アクリル酸エステルを重合したものが挙げられる。これらのモノマーは、１種を単独で又は２種以上を組み合わせて重合させてもよい。
【００３３】
また、上記ポリマーとしては、上記の（メタ）アクリル酸エステルのようなモノマーの他、スチレン、α−メチルスチレン等の芳香族ビニル系モノマ一類、ブタジエン、イソプレン等の共役ジ工ン類、ポリスチレン、ポリ（メタ）アクリル酸メチル、ポリ（メタ）アクリル酸エチル、ポリ（メタ）アクリル酸ベンジル等のポリマ一鎖の一方の末端に（メタ）アクリロイル基等の重合性不飽和基を有するマクロモノマ一類、ｏ−ヒドロキシスチレン、ｍ−ヒドロキシスチレン、  ｐ−ヒドロキシスチレン等のフェノール性水酸基含有モノマ一類等のモノマーを、単独又は複数種で重合させて得られるポリマーが挙げられる。
【００３４】
本発明において、可塑剤ポリマーは、上記ポリマーと同じ組成であることが特徴であり、組成についてポリマーと異なる点は無い。
無機粉末含有樹脂組成物が含有する無機粉末としては、ガラスフリットなどのガラス粉末、金属酸化物粉末、金属粉末等が挙げられる。例えば、形成される無機物層をＰＤＰの誘電体層として適用する場合には、無機粉末としてガラスフリットを用いることが好ましい
【００３５】
無機粉末の軟化点は、４００〜６００℃の範囲内にあることが好ましい。無機粉末の軟化点が４００℃未満であると、無機粉末含有樹脂組成物層を焼成する際に、樹脂成分が完全に分解除去されない段階で無機粉末が溶融して、形成される無機物層中に樹指成分の一部が残留し、その結果、無機物層が着色してその光透過率が低下する傾向にある。
【００３６】
一方、無機粉末の軟化点が６００℃を超えると、６００℃より高温で焼成する必要があるために、基板に歪みなどが発生しやすくなる傾向にある。特に、ＰＤＰへの適用を考慮すると、軟化点が上記の範囲にある低融点ガラスフリットを無機粉末として用いることが  好ましい。
【００３７】
低融点ガラスフリットとしては、具体的には、酸化鉛−酸化ホウ素−酸化ケイ素系  （ＰｂＯ−Ｂ２Ｏ３−ＳｉＯ２系）、酸化鉛−酸化ホウ素−酸化ケイ素−酸化アルミニウム系（ＰｂＯ−Ｂ２Ｏ３−ＳｉＯ２−Ａｌ２Ｏ３系）、酸化亜鉛−酸化ホウ素−酸化ケイ素系（ＺｎＯ−Ｂ２Ｏ３−ＳｉＯ２系）、酸化亜鉛−酸化ホウ素−酸化ケイ素−酸化アルミニウム系（ＺｎＯ−Ｂ２Ｏ３−ＳｉＯ２−Ａｌ２Ｏ３系）、酸化鉛−酸化亜鉛−酸化ホウ素−酸化ケイ素系  （ＰｂＯ−ＺｎＯ−Ｂ２Ｏ３−ＳｉＯ２系）、酸化鉛−酸化亜鉛−酸化ホウ素−酸化ケイ素−酸化アルミニウム系（ＰｂＯ−ＺｎＯ−Ｂ２Ｏ３−ＳｉＯ２−Ａｌ２Ｏ３系）、酸化ビスマス−酸化ホウ素−酸化ケイ素系（Ｂｉ２Ｏ３−Ｂ２Ｏ３−ＳｉＯ２系）、酸化ビスマス−酸化ホウ素−酸化ケイ素−酸化アルミニウム系（Ｂｉ２Ｏ３−Ｂ２Ｏ３−ＳｉＯ２−Ａｌ２Ｏ３系）、酸化ビスマス−酸化亜鉛−酸化ホウ素−酸化ケイ素系（Ｂｉ２Ｏ３−ＺｎＯ−Ｂ２Ｏ３−ＳｉＯ２系）、酸化ビスマス−酸化亜鉛−酸化ホウ素−酸化ケイ素−酸化アルミニウム系（Ｂｉ２Ｏ３−ＺｎＯ−Ｂ２Ｏ３−ＳｉＯ２−Ａｌ２Ｏ３系）等が挙げられる。
【００３８】
無機粉末の平均粒径は、０．１〜１０μｍであることが好ましく、０．５〜５μｍであることがより好ましい。この平均粒径が０．１μｍ未満であると、無機物層を誘電体層として用いたときにその誘電体層としての効果が低下する傾向にあり、１０μｍを越えると、無機粉末含有樹脂組成物中での分散性が低下する傾向にある。
【００３９】
無機粉末は、１種を単独で又は２種以上を組み合わせて用いることができる。すなわち、異なる組成、異なる軟化点、異なる形状、異なる平均粒径を有する無機粉末を２種以上組み合わせて用いることができる。
【００４０】
無機粉末含有樹脂組成物における無機粉末の含有割合は、その体積が、樹脂成分の乾燥時の体積に対して同等程度となるような割合であることが好ましい。無機粉末の体積が樹脂成分の乾燥時の体積を上回ると、無機粉末含有樹脂組成物層２１の基板４０への密着性が低下して、フィルム状エレメントを用いて基板上に無機粉末含有樹脂組成物層を形成することが困難になる傾向にある。
【００４１】
無機粉末の含有割合を上記のような体積比とするためには、樹脂成分、無機粉末それぞれの比重から、所望の体積比となるように算出した質量比でそれぞれの成分を混合すればよい。樹脂成分の乾燥時の比重は概ね０．５〜１．５程度であり、例えば、（メタ）アクリル系樹指では、通常、１．０程度である。
一方、無機粉末の１種である低融点ガラスフリットの場合、その比重は概ね２．５〜５．５程度であり、例えば、酸化鉛含有低誘電ガラスフリットの比重は４．５〜５．０程度である。
【００４２】
又は、上記のような体積比に代えて、質量比に基づいて含有割合を決定してもよい。この場合、無機粉末の含有割合は、樹脂成分の乾燥重量１００質量部に対して、１００〜６００質量部であることが好ましく、２００〜５００質量部であることがより好ましく、３００〜４５０質量部であることがさらに好ましい。無機粉末の含有割合が１００質量部未満であると、焼成により無機物層を形成する際に樹脂成分の分解による空隙が大きくなるため、無機物層の均一性が低下する傾向があり、６００質量部を越えると、樹脂組成物層２０の基板への密着性が低下する傾向がある。
【００４３】
無機粉末含有樹脂組成物には、上記のような成分に加えて、染料、発色剤、可塑剤、顔料、重合禁止剤、表面改質剤、安定剤、熱硬化剤等を必要に応じて添加することができるが、無機粉末含有樹脂組成物の熱分解特性に悪影響を及ぼす可能性を考慮し、慎重に選定する必要があり、添加しないことが好ましい。
【００４４】
フィルム状エレメント１の支持フィルム１０としては、ポリエチレンテレフタレート、ポリエチレン、ポリプロピレン、ポリ力一ボネート等からなる厚さが５〜１００μｍ程度のフィルムが挙げられる。また支持フィルム１０はその表面が離型処理されていることが好ましい。
【００４５】
フィルム状エレメント１のカバーフィルム３０としては、ポリエチレン、ポリプロピレ  ン、ポリエチレンテレフタレート、ポリ力一ボネート等からなる厚さが５〜１００μｍ程度  のフィルムが挙げられる。また、カバーフィルム３０はその表面が離型処理されていることが好ましい。
【００４６】
フィルム状エレメント１は、例えば、支持フィルム上１０に、無機粉末含有樹脂組成物を２０塗布するなどして無機粉末含有樹脂組成物層２１を形成し、無機粉末含有樹指組成物層２１上にカバーフィルムを積層して製造することができる。無機粉末含有樹脂組成物層２１は、無機粉末含有樹脂組成物２０を溶剤中に溶解又は分散した塗工液を調製し、これを支持フィルム１０上に塗布後、塗膜から溶剤を除去する方法で形成することが好ましい。この塗工液に用いる溶剤は、ポリマーを合成する際に用いた溶媒であってもよいし、この溶媒とは別に添加してもよい。
【００４７】
具体的には、溶剤としては、トル工ン、アセトン、メチルエチルケトン、メチルイソブチルケトン、メチルセロソルブ、エチルセロソルブ、γ−ブチロラクトン、Ｎ−メチルピロリドン、ジメチルホルムアミド、テトラメチルスルホン、ジエチレングリコールジメチルエーテル、ジエチレングリコールモノブチルエーテル、クロロホルム、塩化メチレン、メチルアルコール、エチルアルコール等が挙げられる。これらは一種を単独で又は２種以上を組み合わせて用いることが出来る。
【００４８】
上記の塗工液を支持フィルム１０上に塗布する方法としては、例えば、ナイフコート法、ロールコート法、スプレーコート法、グラビアコート法、バーコート法、カーテンコート法等の公知の方法が挙げられる。
【００４９】
塗膜からの溶剤の除去は、例えば、熱風対流式乾燥機、ホットプレート乾燥機、遠赤外線乾燥機等で加熱して行うことができる。溶剤を除去するための加熱温度は、６０〜１３０℃とすることが好ましく、加熱時間は、１分〜１時間とすることが好ましい。
【００５０】
無機粉末含有樹指組成物層２１の厚さは、最終的に形成される無機物層が所望の厚さになるように適宜設定すればよいが、１０〜２００μｍとすることが好ましく、２０〜１５０μｍとすることがより好ましく、３０〜１００μｍとすることが特に好ましい。このような厚さのフィルム状エレメント１はロール状に巻いて保管することができる。
【００５１】
次に、本発明の無機物層の形成方法について図面を用いて説明する。
図２は、本発明になる無機物層の形成方法を説明するための模式断面図、詳しくは、ポリマー、可塑剤ポリマー及び無機粉末を含有する無機粉末含有樹脂組成物からなる無機粉末含有樹脂組成物層を形成する工程と、無機粉末含有樹脂組成物層を焼成して、無機物層を形成する焼成工程とを説明するための模式断面図である。
【００５２】
図２の（ａ）は、フィルム状エレメント１を用いて、電極４５が設けられた基板４０上に無機粉末含有樹脂組成物層を形成する工程を示している。この工程では、フィルム状エレメント１のカバーフィルム３０を剥離しながら、ラミネータの積層ロール５０により樹脂組成物２０を基板４０上に圧着して積層することにより、図２の（ｂ）に示すように、基板４０の電極４５が設けられた側の面上に無機粉末含有樹脂組成物層２１が形成される。
【００５３】
無機粉末含有樹脂組成物層２１形成工程における積層ロール５０の圧着圧力は、線圧で５０Ｎ／ｍ〜１×１０５Ｎ／ｍとすることが好ましく、２．５×１０２〜５×１０４Ｎ／ｍとすることがより好ましく、５×１０２〜４×１０４Ｎ／ｍとすることが特に好ましい。この圧着圧力が、５０Ｎ／ｍ未満では、無機粉末含有樹指組成物層２１と基板４０とが十分に密着できない傾向にあり、１×１０５Ｎ／ｍを超えると、フィルム状エレメントがエッジフュージョンを起こし易くなる頃向がある。
【００５４】
無機粉末含有樹脂組成物層形成工程における積層ロール５０の温度は、８０〜１３０℃とすることが好ましい。この温度が８０℃未満であると、無機粉末含有樹脂組成物層２１の基板への密着性が低下する傾向にあり、１３０℃を超えると、無機粉末含有樹指組成物層２１の流動性が過剰となり、ラミネート時にエッジフュージョンを起こし易くなる傾向がある。
【００５５】
また、積層ロール５０の移動速度は、０．３〜３ｍ／分が好ましい。この速度が、０．３ｍ／分未満であると、無機粉末含有樹脂組成物層２１に対する加熱と加圧の時聞が長いことからエッジフュージョンを起こしやすくなる傾向にあり、３ｍ／分を超えると、無機粉末含有樹脂組成物層２１の基板への密着性の確保が困難となる傾向がある。
【００５６】
基板４０の種類は、基板上に無機物層２２が形成された積層体２の用途に応じて選択されるが  、例えば、積層体２をＰＤＰの前面基板に適用する場合には、基板４０としてはガラス基板が好ましい。
【００５７】
電極４５は、基板上に金属膜を形成した後、感光性レジストを金属膜上に積層し、適切なパターンを形成した後エッチングにより不要部分を除去して所望の形状の電極を得るフォトリン法、基板上に感光性レジストを積層し、適切なパターンを形成した後基板の露出した部分に金属膜を形成することにより所望の形状の電極を得るアディティブ法、銀粉末を含む無機粉末含有樹指組成物パターンを基板上に形成し、焼成することで所望の電極を得る方法などの公知の方法により形成することができる。
【００５８】
レジスト層形成工程の後、焼成工程において、無機粉末含有樹脂組成物層２１を加熱により焼成して樹脂成分を除去し、無機粉末含有樹脂組成物層が含有していた無機粉末に由来し、所定の厚さの無機物層を形成する。図２の（ｃ）は、焼成工程を経た後に得られる積層体２を示しており、積層体２においては、基板４０上に、電極４５と、焼成により形成された無機物層２２とが設けられている。
【００５９】
焼成は、例えば、電気炉中で積層体全体を加熱して行うことができる。焼成の際の加熱温度は、最高温度を４００〜７００℃とすることが好ましく、４５０〜６００℃とすることがより好ましい。
また、焼成時間は、５分〜６時間程度が好ましい。なお、焼成は大気中で行ってもよい。
【００６０】
無機物層２２が、ガラスフリットなどの誘電体材料で形成されている場合、無機物層２２は誘電体層として機能する。この場合、積層体２は、プラズマディスプレイパネル用前面基板（ＰＤＰ用基板）として好適に用いることができる。
【００６１】
本発明のプラズマディスプレイ用前面基板は、本発明の積層体を備えるものである。また、本発明のプラズマディスプレイパネルは、このプラズマディスプレイ用前面基板を具備するものである。
【実施例】
【００６２】
以下に、実施例及び比較例を挙げて本発明をより具体的に説明する。
（合成例１）
＜ポリマーの合成  ＞
撹拌機、還流冷却機、不活性ガス導入口及び温度計を備えたフラスコに、トルエン５０質量部を仕込み、８０℃に加熱した。ここへ、モノマーとしてメタクリル酸イソブチル６０質量部、メタクリル酸ドデシル３４質量部及びメタクリル酸２−エチルヘキシル６質量部並びに重合開始剤としてアゾビスイソブチロニトリル０．３質量部を添加して混合した溶液を滴下した。
【００６３】
滴下終了後、８０℃を保持したまま４時間撹拌した後、室温まで冷却し、ポリマーのトルエン溶液を得た（溶液１００質量部当りの乾燥質量：５０質量部）。
得られたポリマーの重量平均分子量は、８００００であった。
【００６４】
（合成例２）
＜可塑剤ポリマーの合成＞
撹拌機、還流冷却機、乾燥空気導入口及び温度計を備えたフラスコに、トルエン１３３．３質量部を仕込み、８０℃に加熱した。ここへ、モノマーとしてメタクリル酸イソブチル６０質量部、メタクリル酸ドデシル３４質量部及びメタクリル酸２−エチルヘキシル６質量部並びに重合開始剤としてアゾビスイソブチロニトリル２質量部を添加して混合した溶液を滴下した。
【００６５】
滴下終了後、８０℃を保持したまま４時間撹拌した後、室温まで冷却し、可塑剤ポリマーのトルエン溶液を得た（溶液１００質量部当りの乾燥質量：３０質量部）。
得られた可塑剤ポリマーの重量平均分子量は１８０００であった。
【００６６】
実施例１
＜ポリマー及び可塑剤ポリマーを樹脂成分とする無機粉末含有樹脂組成物の調製＞
合成例１で得られたポリマーのトルエン溶液１６０質量部（ポリマー乾燥時８０質量部）、可塑剤ポリマーのトルエン溶液６６．７質量部（可塑剤ポリマー乾燥時２０質量部）及びガラスフリット（酸化鉛含有低融点ガラス、比重５．０５、平均粒径２．５μｍ）４３０質量部を混合した混合物を、ビーズミルを用いて１０分間撹拌して、無機粉末としてガラスフリットを含有する無機粉末含有樹脂組成物のトルエン溶液を調製した。
【００６７】
＜フィルム状エレメントの作製＞
５０μｍの厚さの離型処理したポリエチレンテレフタレートフィルム（支持フィルム）上に、上記で得られた無機粉末含有樹脂組成物のトルエン溶液を均一に塗布し、１１０℃に設定した熱風対流式乾燥機で１０分間加熱して溶剤を除去して、ガラスフリットを含有し厚さ７０μｍの無機粉末含有樹脂組成物層を形成した。
【００６８】
次いで、この無機粉末含有樹脂組成物層上に離型処理した厚さ３０μｍのポリエチレンテレフタレートフィルムをカバーフィルムとして積層して、反応性二重結合を有するポリマーを含有する第１の無機粉末含有樹脂組成物で形成された無機粉末含有樹脂組成物層を有するフィルム状エレメン卜を作製した。
【００６９】
フィルム状エレメントは連続的に塗布、乾燥及びカバーフィルム積層を行ない、ロール状に巻き取った。その際、カバーフィルムの積層は良好であり、無機粉末含有樹脂組成物と接する部分は前面に渡り密着し、三層構造の積層体となっていた。
【００７０】
比較例１
＜ポリマーのみを樹脂成分とする無機粉末含有樹脂組成物の調製＞
合成例１で得られたポリマーのトルエン溶液２００質量部（ポリマー乾燥時１００質量部）及びガラスフリット（酸化鉛含有低融点ガラス、比重５．０５、平均粒径２．５μｍ）４３０質量部を混合した混合物を、ビーズミルを用いて１０分間撹拌して、無機粉末としてガラスフリットを含有する、ポリマーのみを樹脂成分とする無機粉末含有樹脂組成物のトルエン溶液を調製した。
【００７１】
＜フィルム状エレメントの作製（ポリマーのみを樹脂成分とする無機粉末含有樹脂組成物使用）＞
上記で得た、ポリマーのみを樹脂成分とする無機粉末含有樹脂組成物の溶液を用いた他は、実施例１と同様にして、フィルム状エレメントを作製した。実施例１と同様にロール状に巻き取ったが、その際、カバーフィルムは密着しておらず、巻取り時に無機粉末含有樹脂組成物層とベースフィルムの積層体と、カバーフィルムの位置が互いに変動し、摩擦によるキズ、フィルムの歪みによる無機粉末含有樹脂組成物層の段差などが全面にわたり発生した。
【図面の簡単な説明】
【００７２】
【図１】本発明になるフィルム状エレメントの模式断面図である。
【図２】本発明になる無機物層の形成方法を説明するための模式断面図である。
【符号の説明】
【００７３】
１  フィルム状エレメント
２  積層体
１０  支持フィルム
２０  無機粉末含有樹脂組成物
２１  無機粉末含有樹脂組成物層
２２  無機物層
３０  カバーフィルム
４０  基板
４５  電極
５０  積層ロール
【図１】
2007118226.tif 000002
【図２】
2007118226.tif 000003